(57)【要約】【課題】安定した造形が可能で、造形精度が確保された三次元造形物を得ることができるレーザー造形用粉体およびその使用方法を提供する。【解決手段】レーザー光の照射部における粉体を逐次焼結または溶融して凝固させることを繰り返して造形物を得るためのセラミックス造形用粉体であって、前記粉体は複数の組成物を含み、前記組成物の少なくとも１種類の組成物が、他の組成物より前記レーザー光に対し相対的に高い吸収を示す吸収体であり、前記レーザー光の照射により前記吸収体の少なくとも一部が前記レーザー光に対する吸収が相対的に低い他の組成物へ変化することを特徴とする粉体、および前記粉体を使用することを特徴とする粉体の使用方法。【選択図】なし【特許請求の範囲】
【請求項１】
レーザー光の照射部における粉体を逐次焼結または溶融して凝固させることを繰り返して造形物を得るためのセラミックス造形用粉体であって、
前記粉体は複数の組成物を含み、前記組成物の少なくとも１種類の組成物が、前記レーザー光に対し、他の組成物より相対的に高い吸収を示す吸収体であり、前記レーザー光の照射により前記吸収体の少なくとも一部が、前記レーザー光に対する吸収が相対的に低い他の組成物に変化することを特徴とする、セラミックス造形用粉体。
【請求項２】
前記吸収体が金属酸化物であり、前記他の組成物は前記金属酸化物とは異なる他の金属酸化物であることを特徴とする、請求項１に記載のセラミックス造形用粉体。
【請求項３】
前記吸収体が、４価のテルビウムを含む酸化テルビウム、または、４価のプラセオジムを含む酸化プラセオジムであることを特徴とする、請求項１に記載のセラミックス造形用粉体。
【請求項４】
前記吸収体である組成物は、０．５ｖｏｌ％以上５３ｖｏｌ％以下の量で含有されていることを特徴とする、請求項３に記載のセラミックス造形用粉体。
【請求項５】
前記複数の組成物の主たる組成物が、少なくとも酸化シリコン、酸化アルミニウム、酸化ジルコニウムのいずれかであることを特徴とする、請求項１〜４のいずれか一項に記載のセラミックス造形用粉体。
【請求項６】
さらに、複数の組成物の少なくとも１種類の組成物は希土類酸化物またはその化合物を含むことを特徴とする、請求項５に記載のセラミックス造形用粉体。
【請求項７】
前記粉体の組成は共晶組成であることを特徴とする、請求項５または６に記載のセラミックス造形用粉体。
【請求項８】
前記粉体は、粒径が５μｍ以下の酸化シリコン粒子を含むことを特徴とする請求項１〜７のいずれか一項に記載のセラミックス造形用粉体。
【請求項９】
前記粒径が５μｍ以下の酸化シリコン粒子の質量が、前記吸収体の質量に対し、０．０４％以上、５．０％以下であることを特徴とする請求項８に記載のセラミックス造形用粉体。
【請求項１０】
各組成物の単体からなる粒子を含むことを特徴とする、請求項１〜９のいずれか一項に記載のセラミックス造形用粉体。
【請求項１１】
２種類以上の組成物から構成される粒子を含むことを特徴とする、請求項１〜９のいずれか一項に記載のセラミックス造形用粉体。
【請求項１２】
前記吸収体である組成物が単体で粒子を構成していることを特徴とする、請求項１１に記載のセラミックス造形用粉体。
【請求項１３】
前記吸収体を構成する粒子の粒径が、吸収体でない組成物の粒子の粒径の１／５以下であることを特徴とする、請求項１０〜１２のいずれか一項に記載のセラミックス造形用粉体。
【請求項１４】
前記吸収体を構成する粒子の粒径は、１０μｍ以下であることを特徴とする、請求項１３に記載のセラミックス造形用粉体。
【請求項１５】
樹脂を含有していないことを特徴とする、請求項１０〜１２のいずれか一項に記載のセラミックス造形用粉体。
【請求項１６】
流動性指標として４０［ｓｅｃ／５０ｇ］以下を満たしていることを特徴とする、請求項１０〜１５のいずれか一項に記載のセラミックス造形用粉体。
【請求項１７】
レーザー光の照射部における粉体を逐次焼結または溶融して凝固させることを繰り返して造形物を得るセラミックス造形物の製造方法であって、
（ｉ）請求項１〜１６のいずれか一項に記載のセラミックス造形用粉体をレーザー照射部に配置する工程、
（ｉｉ）前記セラミックス造形用粉体にレーザーを照射することにより、前記セラミックス造形用粉体を焼結または溶融させた後に凝固させる工程、および
（ｉｉｉ）前記工程（ｉ）と（ｉｉ）を繰り返して造形物を製造する工程、
を有することを特徴とする、製造方法。
【請求項１８】
前記工程（ｉ）と（ｉｉ）を、前記粉体を敷き均した後にレーザーを照射することにより行うことを特徴とする、請求項１７に記載の製造方法。
【請求項１９】
前記工程（ｉ）と（ｉｉ）を、前記粉体を所定の箇所に噴出させ、レーザーを前記所定の箇所に照射することで行うことを特徴とする、請求項１７に記載の製造方法。
【請求項２０】
アルミニウムと、ガドリニウムと、テルビウムまたはプラセオジムと、を含む酸化物からなるセラミックス造形物。
【請求項２１】
更に、ＳｉＯ２粒子を含むことを特徴とする請求項２０に記載のセラミックス造形物。
【請求項２２】
レーザー光の照射部における粉体を逐次焼結または溶融して凝固させることを繰り返して造形物を得るためのセラミックス造形用粉体であって、
酸化アルミニウム、酸化ジルコニウム、および酸化シリコンからなる群より選択される少なくともいずれか１成分と、酸化テルビウムまたは酸化プラセオジムと、酸化テルビウムおよび酸化プラセオジムを除く希土類酸化物の中から選択される少なくとも１成分と、を含むセラミックス造形用粉体。
【発明の詳細な説明】
【技術分野】
【０００１】
本発明は、レーザー照射によりセラミックス造形物を形成する際に使用する粉体およびその粉体を使用した製造方法に関する。
【背景技術】
【０００２】
近年、付加造形技術が伸展し、特に金属分野では、粉末床溶融結合法(powder bed fusion)において緻密で多様性のある造形物が実現されている。その緻密性は、効果的に溶融させて凝固組織群として造形物が得られることに起因する。このような状況において、セラミックス造形への展開性も議論され、多くの取り組みが報告されている。セラミックスを金属同様に溶融させるためには、相応のエネルギーを投入する必要があるが、金属とは異なり粉体内での光拡散も伴って均一な溶融が達成できず、造形精度を得ることが難しい状況にあった。そのため、溶融させず焼結に留めることで、造形精度を確保する方向で造形物が形成されたが、緻密さに欠けていた。
【０００３】
このような状況において、例えば、非特許文献１では、Ａｌ２Ｏ３―ＺｒＯ２共晶系を用いることで融点を下げ、かつ溶融して凝固した時に共晶系特有の微細構造を形成させ高い機械強度も実現する手法が提案されている。しかし、造形物の緻密さを向上させる点は満たすことに成功しているが、造形物の表面に多数の突起物が発生しており、十分な造形精度に達している状況ではなかった。
【先行技術文献】
【非特許文献】
【０００４】
【非特許文献１】Ｐｈｙｓｉｃｓ  Ｐｒｏｃｅｄｉａ  ５ （２０１０） ５８７−５９４
【発明の概要】
【発明が解決しようとする課題】
【０００５】
レーザー光の波長はＮｄ:ＹＡＧ（約１μｍ）であり、共晶系で低融点化したとしてもＡｌ２Ｏ３もＺｒＯ２も明瞭な吸収を示さないため、当該材料系を溶融して凝固させるためには、相応のエネルギーを必要とする。このような系では、粉体中の光拡散も伴い、所望の造形部分での不均一な溶融や、その周辺での不均一な焼結領域が幅広く生じるなどの課題があった。
【０００６】
さらに、レーザースキャン中の近接領域や積層方向など、既にプロセス完了済みの箇所が再度のレーザー光の吸収で加工されてしまうこともあり造形精度に悪影響を与えるという課題があった。
【０００７】
したがって、造形精度向上のためには、粉体における光拡散を抑制できる、レーザー波長の吸収を示すとともに、レーザー光を再吸収して影響を受けないように、一度造形した箇所の吸収効果が低減ないし消失する材料が求められていた。
【課題を解決するための手段】
【０００８】
本発明のセラミックス造形用粉体は、レーザー光の照射部における粉体を逐次焼結または溶融して凝固させることを繰り返して造形物を得るためのセラミックス造形用粉体であって、前記粉体は複数の組成物を含み、前記組成物の少なくとも１種類の組成物が、前記レーザー光に対し他の組成物より相対的に高い吸収を示す吸収体であり、前記レーザー光の照射により前記吸収体の少なくとも一部が、前記レーザー光に対する吸収が相対的に低い他の組成物に変化することを特徴とする。
【０００９】
また、レーザー光の照射部における粉体を逐次焼結または溶融して凝固させることを繰り返して造形物を得るセラミックス造形物の製造において、
（ｉ）上記のセラミックス造形用粉体をレーザー照射部に配置する工程、
（ｉｉ）前記セラミックス造形用粉体に３次元造形データに基づいてレーザーを照射することにより、前記セラミックス造形用粉体を焼結または溶融させた後に凝固させる工程、および
（ｉｉｉ）前記工程（ｉ）と（ｉｉ）を繰り返して造形物を製造する工程、
を有することを特徴とする。
【発明の効果】
【００１０】
本発明のセラミックス造形用粉体を用いれば、レーザー光の照射により吸収体の一部が前記レーザー光に対する吸収が相対的に低い他の組成物に変化することにより、焼結或いは溶融後の領域は以後の造形時におけるレーザー照射の影響を受け難くなる。また、その吸収体は、前記レーザー光に対する吸収が、粉体を構成する他の組成物より相対的に高いため光拡散も低減できる。結果、造形精度の高いセラミックス造形物の製造を実現することができる。
【図面の簡単な説明】
【００１１】
【図１】本発明の粉体が適用できる造形装置の一例を示す図である。
【図２】本発明の粉体が適用できる造形装置の他の例を示す図である。
【図３】本発明の吸収体を含有する粉体と含有しない参照用の粉体の温度上昇過程を示す概念図である。
【図４】レーザー照射領域と未照射領域の境界部の輪郭の振れ幅の計測結果を示す図である。
【図５】本発明の実施例８〜２５の粉体にレーザー光を照射する過程を示す図である。
【図６】本発明の実施例８〜２５の粉体を用いた造形物を示す図である。
【発明を実施するための形態】
【００１２】
以下、図面を参照して本発明を実施するための形態を説明する。まず、本発明における粉体と組成物、吸収体について説明する。粉体とは、孤立した粒と認識できる粒子の集合体である。また、粉体は複数の組成物からなる。なお、組成物とは、複数の成分（元素或いは化合物）から構成されたものである。また、粉体が複数の組成物からなるとは、１種類の組成物からなる粒子が多種類混在している場合、或いは複数種の組成物からなる粒子が１種類、或いは多種類混在している場合を意味する。吸収体は、使用されるレーザー光に対し粉体を構成するほかの組成物に比べ相対的に高い吸収能を有する組成物として規定される。言い換えると、吸収体は、粉体に含まれる組成物の中でレーザー光に対する吸収能が最も高い。本発明の粉体を構成する少なくとも１種類の組成物が、レーザー光の吸収能がある吸収体である。吸収体の吸収能は使用される波長のレーザー光に対し、１０％以上の吸収率であることが好ましい。また、吸収率が４０％以上である場合はより好ましく、さらに６０％以上である場合が最も好ましい。吸収体単体の吸収率の測定方法としては、一般的な分光計を用いればよく、積分球を用いて、試料皿に充填した吸収体単体に想定波長（製造で使用されるレーザー波長近傍）を照射して計測する。試料の無い場合を参照データとして、その比率から吸収率を算出するものである。
【００１３】
（粉体）
本発明の粉体は、２種類以上からなる複数の組成物で構成され、複数の組成物は吸収体である組成物を少なくとも１種類含む。粉体を構成する各粒子は単一の組成物からなっていても良いし、一つの粒子が複数の組成物からなっていても良い。以下に場合分けをして、順に説明する。
【００１４】
まず、粉体が単一の組成物からなる粒子で構成されている状態の場合である。一例として、複数の組成物が、Ａｌ２Ｏ３、ＺｒＯ２、Ｔｂ４Ｏ７（吸収体）の３種類で構成されている場合、Ａｌ２Ｏ３粒子、ＺｒＯ２粒子、Ｔｂ４Ｏ７粒子がそれぞれ存在し、それらの粒子の混合物として粉体が構成されている状態が挙げられる。
【００１５】
次に、粉体が２種類以上の組成物から構成される粒子を含んでいる状態の場合である。一例として、組成物が、Ａｌ２Ｏ３、ＺｒＯ２、Ｔｂ４Ｏ７（吸収体）の３種類で構成されている場合、Ａｌ２Ｏ３−ＺｒＯ２−Ｔｂ４Ｏ７からなる粒子のみで構成されている状態や、Ａｌ２Ｏ３−ＺｒＯ２粒子、Ｔｂ４Ｏ７粒子と言うように、Ａｌ２Ｏ３−ＺｒＯ２が同一粒子を構成しているような状態である。特に、吸収体を他の組成物と同じ粒子に含有させて構成する場合には、本発明の吸収体の一例であるＴｂ４Ｏ７においては、Ｔｂ４Ｏ７状態を維持して構成することが好ましい。さらに、吸収体である組成物は、その他の組成物がどのように構成されていようとも、単独で粒子を構成している状況が好ましい。
【００１６】
また、本発明の粉体においては、粉末床溶融結合法でリコーターを用いて粉末ベッド層を構成する場面や、クラッディング法におけるノズルからの粉体噴射をする場面における粉体の流動性が重要である。粉体は、流動性指標として４０［ｓｅｃ／５０ｇ］以下を満たすような粉体を用いることが好ましい。流動性を確保するためには、粒子は球形であることが好ましい。ただし、上記流動性指標を満たせば、球形であることは必須ではない。
【００１７】
さらに、吸収体を構成する組成物の粒子の粒径（粒径とは、単一粒子のものではなく同一組成を成している粒子群の中央値とする）が、吸収体でない組成物の粒子の粒径の１／５以下であることが好ましい。よって、吸収体を構成する粒子の粒径が１μｍ以上１０μｍ以下であることが好ましいから、吸収体以外の組成物の粒径は５μｍ以上で上記条件を満たすことが重要である。
【００１８】
また、本発明の粉体は、樹脂バインダーを含有していないことが好ましい。樹脂バインダーを含有する場合には、レーザー照射で爆発的に焼失する過程が発生する場合があり、造形領域に空孔等を内在させる原因となる可能性があるためである。さらに、炭素が含有されていると酸素と結合し気体となる上に、炭素成分が占めていた体積が空孔となるおそれがあるため、少ないことが好ましい。従って、炭素の含有は、粉体を構成する複数の組成物の金属元素に対してモル比で１０００ｐｐｍ以下であることが好ましい。
また、炭素が含有されているとレーザー照射により酸化し、ガス化して造形に悪影響を与えるため、本発明の吸収体のようにレーザー照射により異なる組成物への変化を伴い造形物中に取り込まれることが好ましい。
【００１９】
ここまで吸収体と組成物と粒子について記述してきたが、本発明におけるセラミックス造形用粉体は結晶や非晶質状態であるか、それらの混合物であるかなどを一切問わない。また、粉体と造形物の間で組成が完全に一致する必要もなく、特に酸化状態や窒化状態などの違いがあってもよい。したがって、造形プロセス中の雰囲気を制御することも好ましく、大気雰囲気状態のみならず、窒素やその他希ガス雰囲気という不活性状態や、一部水素含有や減圧等で還元しやすい状態、さらに酸素雰囲気とすることも好ましい。このような雰囲気制御によって、原料の粉体として一部金属状態の組成物を含むことも排除しない。
【００２０】
本発明はセラミックス造形用粉体であるが、造形物が１００％結晶からなるセラミックスで構成されている状態に限定するものではなく、所望の物性値が得られる場合には、造形物の一部または過半にアモルファス状態の領域や、還元され金属状態に近い領域等が形成されていてもよい。
【００２１】
（吸収体）
本発明に好適な吸収体は、レーザー光を吸収して、その熱量によってレーザー光の照射部位における粉体を焼結または溶融させることで凝固体に転化させ、自身も造形物中に残る。その際、吸収体の一部は、前記レーザー光に対する吸収能が相対的に低い他の組成物へ変化し、造形物中に取り込まれる。そのため、前記凝固体に転化した領域は、レーザー光に対する吸収が、レーザー光の照射前の粉体時より低いものとなっている。
【００２２】
本発明の吸収体の作用と効果について詳述する。
第一の作用効果は、吸収体として製造時に使用するレーザー光を効率よく吸収し、自身が高温化することによって、レーザー光の焦点サイズ相当の領域内に存在する他の組成物にも波及して温度上昇をもたらす。これにより効果的な局所加熱が実現し、プロセス領域（レーザー光を照射した領域）と非プロセス領域（レーザー光を照射していない領域）の界面部の明瞭化を図れ、造形精度が向上する。
【００２３】
第二の作用効果は、レーザー光を照射して造形プロセスが完了した領域は低吸収化しているため、まさにプロセスを実行しようとする部分の層内で隣接する領域や下層の領域が、再度レーザー光を吸収して変質するのを抑えることができる。また、造形が済んでいる隣接する領域や下層の領域への影響が抑えられるため、レーザー照射条件などのプロセスマージンを広く取れ、照射条件の変動による造形精度への悪影響も低減できる。
【００２４】
本発明のセラミックス造形用粉体を用いてレーザー光の選択照射により造形を行った場合、上述した第一の作用効果、第二の作用効果により高い精度の造形が実現できる。
【００２５】
このような状況を概念図である図３を参照して説明する。横軸は、レーザー照射時間、縦軸は、レーザー照射領域の温度である。図３中のラインＡ、Ｂにおいて、ラインＡは吸収体を含まない粉体の特性を示す。ラインＡでは、レーザー照射により温度上昇が始まり、線形的に融点を超えて溶解し、破線で示した造形温度に至る。一方、ラインＢは本発明の吸収体を含む粉体の特性を示す。ラインＢでは、レーザー照射により吸収体の光吸収効果で急激な温度上昇が始まり、溶解する手前から吸収体としての効果が低下し、吸収体を含まない場合のラインＡと類似の温度上昇速度となる。
【００２６】
ラインＡの特性を示す粉体では加熱効率が悪く、レーザー光が照射された領域内に溶融して凝固した部分と粉体との境目に幅の広い低密度の焼結部が生じ、隣接する粉体部にまで幅広く影響をもたらし、空間的な造形精度が得られない。
【００２７】
一方、ラインＢの特性を示す粉体では加熱効率が良く局所加熱が実現できている。そのため、レーザー照射領域を形成すると、隣接領域との温度差が十分に確保できているため、溶融して凝固した部分と粉体との境目には幅の狭い焼結部が生じるのみで、良好な造形精度が得られる。さらに、レーザー照射後の造形終了部分は吸収を示さずラインＡのような特性を示すことから、プロセス条件が変動して既存の造形領域にレーザー光の影響が及んでも、レーザー光による温度上昇が相対的に小さく、その影響を回避することができる。なお、レーザー照射中の領域と照射済みの領域とは、両領域間での熱伝導による融着で結合されるので、レーザー描画ライン間の境界部の接続や強度は維持される。こうして、本発明のラインＢの特性を有する場合には、前述の二つの効果を得ることができる。
【００２８】
本発明の吸収体としては、レーザー照射により少なくとも一部が相対的に吸収の低い他の組成物に変化するものであれば、制限なく利用できるが、金属酸化物の中から選ばれることが好ましい。何故ならば、金属酸化物の中には、昇温に伴う酸素の離脱により金属元素の価数が変化し、レーザー光に対する吸収の相対的に低い他の金属酸化物への変化（たとえばＴｂ4Ｏ7→Ｔｂ2Ｏ3、Ｔｂ３＋がＧｄＡｌＯ３のＧｄ（ガドリニウム）サイトへの置換等）を生じ易いものが存在するためである。また、セラミックスを構成するほかの組成物との親和性も高く、造形物中に取り込まれることが可能となるためである。
【００２９】
各種のレーザー波長に対して価数変化が吸収率の変化として機能する金属酸化物は、Ｔｉ、Ｖ、Ｃｒ、Ｍｎ、Ｆｅ、Ｃｏ、Ｎｉ、Ｃｕ、Ｚｎ、Ｚｒ、Ｎｂ、Ｍｏ、Ｈｆ、Ｔａ、Ｗ、Ｉｎ、Ｓｎ、Ｂｉ、Ｃｅ、Ｐｒ、Ｓｍ、Ｅｕ、Ｔｂ、Ｙｂから選択される金属の酸化物を用いることが好ましい。造形に用いられる代表的なレーザーである、Ｎｄ：ＹＡＧレーザー（１０７０ｎｍ）に対しては、Ｔｂ、Ｐｒの酸化物の利用が好ましく、その酸化状態はＴｂ４Ｏ７やＰｒ６Ｏ１１であることがより好ましい。ただし、上記分子式の比率（組成比）の場合に制限されず、所望の吸収効果が得られれば、その他の比率やそれらとの混合状態であっても利用可能である。
【００３０】
次に、本発明の吸収体の組成物として最も好ましいテルビウム酸化物を一例に詳細に説明する。テルビウム酸化物は多様な状態をとり、代表的にはＴｂ４Ｏ７と言う状態とＴｂ２Ｏ３と言う状態がある。分子式では、Ｔｂ４Ｏ７という表記であるが、厳密に４：７であることに限定されない。このとき、Ｔｂ４Ｏ７はＴｂ４＋とＴｂ３＋が半数ずつで構成される物質であるが、Ｔｂ２Ｏ３ではＴｂ３＋のみから構成される。このＴｂ４Ｏ７の高い赤外吸収率は、Ｎｄ:ＹＡＧレーザーの１０７０ｎｍ付近で顕著であり、６０％を超え７０％に達する場合もある。一方で、Ｔｂ４＋が少しずつ減少していくと吸収率は低下していき、Ｔｂ３＋のみで構成されるＴｂ２Ｏ３状態では７％程度となる。よって、Ｔｂ４＋の減少により吸収率が低下することが明らかであるので、吸収体が４価のテルビウムを含む酸化テルビウム（Ｔｂ４Ｏ７）は本発明を実現する一つの組成物として好適である。
【００３１】
また、吸収率１０％（吸収体単体で計測時）を得るにはＴｂ４＋がＴｂ３＋とＴｂ４＋の全量に対して約１０％存在していればよい。ここで、価数を評価する手法としては、Ｘ線吸収微細構造解析（Ｘ−ｒａｙ Ａｂｓｏｒｐｔｉｏｎ Ｆｉｎｅ Ｓｔｒｕｃｔｕｒｅ：ＸＡＦＳ）を適用することができる。吸収端の立ち上がりエネルギーが価数毎に異なることから、その比率から評価可能である。その他にも、一般的な評価法であるＸ線光電分光法（ＸＰＳ：Ｘ−ｒａｙ Ｐｈｏｔｏｅｌｅｃｔｒｏｎ ＳｐｅｃｔｒｏｓｃｏｐｙまたはＥＳＣＡ：Ｅｌｅｃｔｒｏｎ Ｓｐｅｃｔｒｏｓｃｏｐｙ ｆｏｒ Ｃｈｅｍｉｃａｌ Ａｎａｌｙｓｉｓ）や電子スピン共鳴（ＥＳＲ）等を駆使して評価することができる。
【００３２】
なお、金属元素と酸素の比が２：３の酸化物では、金属元素は価数３＋で安定化するため、凝固体に転化後は他の組成物（たとえば、Ｙ２Ｏ３やＧｄ２Ｏ３、その他Ｒ２Ｏ３（Ｒ：金属元素））中に固溶した状態で存在する。そのため、造形後の凝固体に転化した領域は、大きな吸収を示さない。また、多元素酸化物等においてもＲ３＋が安定である化合物では、ＲサイトにＴｂが置換することで、同様の状態が実現できる。また、ＺｒＯ２では、固溶して蛍石構造が安定化するのに寄与し、このときも価数３＋となる。このように、本発明の吸収体は造形物を構成する材料としても機能する。
【００３３】
また、本発明の効果を得るためには、レーザー光の照射でプロセスを行う前後で吸収率に１．２倍以上の差異があることが好ましく、さらには２倍以上あることが好ましい。または、プロセスを行う前では５０％以上、プロセスを行った後では４０％以下の吸収率であることが好ましい。または、プロセスを行う前では６０％以上、プロセスを行った後では２０％以下の吸収率であることが好ましい。吸収体の一例であるＴｂ４Ｏ７を組成物として用いれば、この状況の達成に好ましい。なお、この吸収率は、吸収体単体時のものである。
【００３４】
吸収体は複数の組成物に含有されていればその効果を得ることができるが、吸収体である組成物は、粉体において０．５ｖｏｌ％以上５３ｖｏｌ％以下で含有されていることがより好ましい。ここで、ｖｏｌ％を用いるのは、レーザー光の照射サイズ（焦点サイズ）に対してどの程度のエリアを吸収体が占めるかが重要であるためで、粉体を構成する組成物が変わると、ｍｏｌ％表記では対応できないからである。
【００３５】
吸収体の含有量の上記下限値は、レーザー焦点サイズ内にすくなくとも吸収体の粒子が１つ以上含まれている必要性から決まっている。上限値は造形物を構成する主たる組成物への影響から決まっている。レーザー焦点サイズが１０μｍである時、レーザーの溶融領域は直径１０μｍの半球状とみなせ、その領域に吸収体の直径１μｍのものが一粒存在する状態が約０．５Ｖｏｌ％であるから、吸収体組成の下限値は、０．５ｖｏｌ％以上とすることが好ましい。
【００３６】
また、上限値については、構造用セラミックスとして汎用的なＡｌ２Ｏ３に対して、Ｔｂ４Ｏ７を添加するとＴｂ３Ａｌ５Ｏ１２が形成される。Ａｌ２Ｏ３セラミックスとしての特性を活用し、Ｔｂ３Ａｌ５Ｏ１２との複合系を構成するためには、Ｔｂ４Ｏ７として５３ｖｏｌ％以下とする必要があり、この場合Ｔｂ３Ａｌ５Ｏ１２の主相にわずかなＡｌ２Ｏ３が粒界に分散している状況が実現されるから、上限値は５３ｖｏｌ％であることが好ましい。
【００３７】
また、吸収体の粒径も重要であり、１０μｍ以下であることが好ましく、１μｍ以上１０μｍ以下であることがより好ましく、１μｍ以上５μｍ以下であることが最も好ましい。ここで、本発明における粒径とは、同一の組成物からなる粒子の粒径分布の中央値の範囲を規定するもので、範囲外の粒径のものが含まれないことを意味するものではない。また、粒径の計測は、単結晶状態の粒に対してだけでなく、多結晶状態や、凝集状態にも適用される。吸収体である組成物は、単体で粒子を構成していても良い。
【００３８】
吸収体である組成物が単体で粒子を構成する場合は、吸収体が０．５ｖｏｌ％含有され、粒径が１μｍで、粉体層の重装嵩密度が真密度の５０％であるとき、レーザー焦点サイズ１０μｍが加熱する領域（焦点サイズ径からなる半球状の体積）内に、粒子が１つ含まれる状態に相当し、吸収体効果が得られる。また、粒径が１０μｍの場合には、レーザー焦点サイズ１００μｍが加熱する領域内に粒子が１つ含まれる状態に相当するため、レーザー焦点サイズに合わせた吸収体の粒径選択が重要となる。
【００３９】
均一性の観点からは、レーザー焦点サイズ内に少なくとも吸収体粒子が２つ以上含まれる状態がより好ましい。各々の吸収体の粒子間隔は１００μｍ以下であることが好ましく、５０μｍ以下であることがより好ましい。また、このような状況が実現できるように、レーザー焦点サイズを調整することも好ましい。以上のように、造形精度の観点でレーザー焦点サイズが上限１００μｍであることを想定すると、前記の通り吸収体の粒径は、１μｍ以上１０μｍ以下であることが好ましい。ただし、所望の造形精度に合わせて、レーザー焦点サイズは、１００μｍ以上であっても良い。
【００４０】
一方で、粉体の流動性確保の観点からは、造形物の母材であり、吸収体ではない組成物の粒子の粒径分布の中央値と形状は５μｍ以上の球形であることが望ましい。また、吸収体の粒径は１μｍ以上１０μｍ以下の範囲であるが、出来る限り細かい粒径であることが好ましい。その理由は、粉体中の吸収体の分散性や、高充填密度の観点からである。また、本発明においては、吸収体の粒径は、吸収体以外の組成物の粒径の１／５以下であることが好ましい。
【００４１】
（吸収体以外の組成物）
吸収体以外の組成物は、セラミックス構造体としての主成分をなす組成物があげられる。このような組成物は、最終造形物における強度等の特性に大きく寄与するため、適宜用途に対応した選択がなされるべきである。従って、製造時に使用されるレーザー光の波長に対する吸収体を決めることにより、相対的に吸収効果が低い金属酸化物から、一つ以上の主成分である組成物を選択することが好ましく、それらの化合物や混合物を選択することも好ましい。特に、汎用的な構造用セラミックスとしては、酸化アルミニウムや酸化ジルコニウム（安定化・準安定化）を使用することができる。さらに、酸化シリコン、窒化シリコン、窒化アルミニウムを使用することもできる。なお、窒化シリコンはレーザーの吸収効果を示すが、吸収率がプロセスの前後で変化しないため、本発明の吸収体としては機能しない。さらに、コージライト（２ＭｇＯ・２Ａｌ２Ｏ３・５ＳｉＯ２）、ジルコン（ＺｒＯ２・ＳｉＯ２）、ムライト（３Ａｌ２Ｏ３・２ＳｉＯ２）、酸化イットリウム、チタン酸アルミニウム等のセラミックス材料も選択することもできる。また、上記の各材料の混合物であっても良い。
【００４２】
また、上記主成分たる組成物は更に粒径が５μｍ未満の小径酸化シリコン粒子を含んでいてもよい。この酸化シリコン粒子の機能について以下に詳述する。
【００４３】
セラミックス造形用粉体にレーザー光を照射すると、照射部分にある吸収体がエネルギーを吸収し、発熱する。小径酸化シリコンは、粒径が５μｍ未満と小さく、溶融しやすいため、吸収体の熱が、まず吸収体の周辺に存在する小径酸化シリコン粒子を溶融する。そして、溶融した小径酸化シリコン粒子が他の相対的に粒径の大きな粒子に熱を伝え、その粒子が溶融する。レーザー光の照射領域で溶融した小径酸化シリコン粒子は軟化して変形し、他の相対的に粒径の大きな粒子と広い面積で接触して粒子の表面に効率よく熱を伝える。これにより、小径酸化シリコン粒子を含まない場合と比べて他の相対的に粒径の大きな粒子に、より均等に熱を伝えることができる。その結果、溶融時のセラミックス造形用粉体内の温度分布が小さくなり、凝固時の冷却速度が場所によって均等になる。そのため、熱応力が低減して凝固時のマイクロクラックの発生が抑制され、マイクロクラックの少ないセラミックス造形物が得られる。また、別の効果として、凝固時に酸化シリコン成分が、粉体に含有される、または主成分たる他の組成物との間で化合物を形成する場合には、熱伝導率が相対的に低くなり、凝固時の急冷が緩和され、マイクロクラックの発生が抑制される。マイクロクラックの少ないセラミックス造形物は、機械的強度が高く、吸水率が低いため、真空装置部品のように強度が必要で低い吸水率を要求される部材への適用が可能となる。
【００４４】
前述したように、小径酸化シリコン粒子の粒径は他の組成物からなる粒子の粒径より小さく、径が５μｍ未満であることが好ましい。粉体が複数種の粒子で構成される場合は、小径酸化シリコン粒子の粒径が複数種のそれぞれの粒子の粒径より小さいことが好ましい。何故ならば、粒径が小さいことにより、吸収体と共に溶融を先導しやすく、かつ軟化した小径酸化シリコン粒子が他の粒子よりも均等に分布するため、溶融時のセラミックス造形用粉体内の温度分布をさらに小さくすることができるためである。小径酸化シリコン粒子は、流動性の観点から球形であることが好ましいが、不定形、板状、針状等の異方性のある形状であっても良い。小径酸化シリコン粒子は狭い粒度分布を有することが好ましい。粒度が揃っていることで、セラミックス造形用粉体中に均質に分散し、軟化した際に他の組成物からなる粒子の表面により均質に分布できるからである。
【００４５】
セラミックス造形用粉体に含まれる小径酸化シリコン粒子の質量は、吸収体の粒子の質量に対して０．０４％以上５．０％以下であることが好ましい。０．０４％以上のＳｉＯ２粒子が含まることにより吸水率を１．０％以下にできるので望ましい。
【００４６】
また、小径酸化シリコン粒子の質量が、吸収体の粒子の質量に対して５．０％以下であると、主成分たる組成物等の粒子間に存在する小径酸化シリコン粒子のほぼすべてが溶融する。セラミックス造形物の機械的強度を低下させる恐れのある溶け残りが発生しないため、より望ましい。また、小径酸化シリコン粒子は、レーザー光の照射によって溶融して熱媒体の役割を果たした後、その一部はガラスとなってセラミックス造形物の表面および内部に分布する。セラミックス造形用粉体が凝固する際に粉体中に多量の小径酸化シリコン粒子が含まれていると、セラミックス造形物中に小径酸化シリコン粒子由来のガラス領域が多数形成され、セラミックス造形物の機械的強度を低下させる可能性がある。したがって、小径酸化シリコン粒子の質量は、主成分である組成物からなる粒子の質量に対して１．０％以下であることがより好ましい。
【００４７】
本発明の粉体は複数の組成物からなり、少なくとも吸収体で１成分と、セラミックス構造体を成す主成分としての酸化アルミニウム、酸化ジルコニウム、酸化シリコンの少なくともいずれか１成分を含むことが好ましい。酸化アルミニウム、酸化ジルコニウム、酸化シリコンは、吸収体よりも低い吸収能に留まっているので好ましく、また多くの材料系と共晶系を構成し、その微細構造の発現により高強度を維持し、低融点化の効果をも得ることができる。例えば、酸化アルミニウムにおいては、吸収体であるＴｂ４Ｏ７との２種類の混合である場合には、造形時にＴｂ４Ｏ７から変化を伴ってＴｂ３Ａｌ５Ｏ１２やＴｂＡｌＯ３に関連した組成物が発生する。一方で、酸化ジルコニウムでは、Ｔｂ３＋の状態で酸化ジルコニウムを正方晶に安定化する役割を担う状況となる。また、酸化アルミニウムと酸化ジルコニウムが同時に組成物として含まれ、吸収体と合わせて３成分で構成されることも好ましい。共晶組成のみならず、Ａｌ２Ｏ３：ＺｒＯ２＝８５：１５ｗｔ％や、７０：３０ｗｔ％なども選択することが可能である。また、酸化シリコンは、非晶質・結晶質問わず造形物として構成されることが好ましい。さらに、酸化シリコンは、吸収体との２種の組成物のみならず、酸化ジルコニウム、酸化アルミニウム等を含み、３成分、４成分で構成されることも好ましい。さらに、酸化シリコン含有の造形物には、ジルコンや、ムライト、吸収体とのシリケート等が含まれていても良い。
【００４８】
本発明では制限するものではないが、複数の組成物は共晶組成を成す関係で含有されていることが好ましい。共晶組成とは、共晶状態図で示される共晶点における組成であるが、本発明のレーザー光を用いる造形プロセスは、非常に高速に加熱・冷却状態が繰り返されるため、平衡状態からは著しく掛け離れている。そのため、共晶組成を共晶組織が形成される組成範囲と定義したほうが好ましく、共晶状態図で言うところの共晶組成から±１０ｍｏｌ％の範囲までは許容される。
【００４９】
次に、好ましくは、吸収体ではない希土類酸化物が少なくとも１つ以上含まれる。希土類酸化物の金属元素としては、Ｓｃ、Ｙ、Ｌａ、Ｃｅ、Ｎｄ、Ｓｍ、Ｅｕ、Ｇｄ、Ｄｙ、Ｈｏ、Ｅｒ、Ｔｍ、Ｙｂ、Ｌｕから選択されることが好ましい。この場合には、組成によってはＲ２Ｏ３（場合によってＲＯ２）に対して、ＲＡｌＯ３やＲ３Ａｌ５Ｏ１２等が形成されていてもよく、組成物同士で新たな組成物を形成することが可能な場合は、その組成物を用いることも好ましい。場合によっては、組成物は、共晶組成であることも好ましい。また、Ｔｂ３＋、Ｐｒ３＋からなる材料系も適用可能である。
【００５０】
（本発明のセラミックス造形用粉体の使用）
本発明のセラミックス造形用粉体は、レーザー光の照射による造形物の製造プロセス（製造方法）において使用される。その製造プロセスは、（ｉ）上述した本発明のセラミックス造形用粉体をレーザー光の照射部に配置する工程、（ｉｉ）前記セラミックス造形用粉体に３次元造形データに基づきレーザー光を照射することにより、前記セラミックス造形用粉体を焼結または溶融させた後に凝固させる工程、および（ｉｉｉ）前記工程（ｉ）と（ｉｉ）を繰り返して造形物を形成する工程、を有する。
【００５１】
本発明での焼結または溶融して凝固という文言は、粉体が一切溶融していない場合を焼結、粉体の溶け残りがない場合を溶融という一義的なものではない。昨今液相焼結という言葉もあり、各々の言葉の領域が不明瞭化している。したがって、粉体間を結合させている程度の焼結から、粉体を取り囲むように溶解物が存在している液相焼結、さらに一部溶け残りの粉体が存在している溶解も解釈上は排除しない。
【００５２】
また、本発明の製造プロセスにおいては、必要であれば、造形物を形成する工程の後、熱処理を行うことも好ましい。この場合、加熱手段に制限はなく、抵抗加熱方式、誘導加熱方式、赤外線ランプ方式、レーザー方式、電子線方式など目的に応じて選択、利用することが可能である。熱処理は、造形物の緻密さや強度の向上などを目的として、造形物の結晶粒径の調整にも適している。また、熱処理に際し釉薬として、有機材料、無機材料問わず含浸、塗布などを行うことも好ましい。
【００５３】
上記本発明の使用方法において、前記工程（ｉ）と（ｉｉ）は、本発明の粉体を敷き均した後にレーザー光を照射することで行われてもよい。また、前記工程（ｉ）と（ｉｉ）が、本発明の粉体を所定の箇所に噴出させ、レーザー光を前記所定の箇所に照射することで行われてもよい。
【００５４】
具体的には、レーザー光の照射部で逐次焼結または溶融して凝固させることを繰り返し、造形物を得るという手法は、いわゆる粉末床溶融結合法や、クラッディング方式が該当する。使用するレーザー光の波長には制限はないが、レンズやファイバーにおいて１０μｍ〜２ｍｍなど所望の焦点サイズに調整したものを用いることが好ましい。焦点サイズは、造形精度に影響するパラメータの一つであり、０．１ｍｍの造形精度を満たすためには、状況によるが、線幅が同程度であることが好ましく、１００μｍ以下の焦点サイズであることが好ましい。なお、レーザー光の照射は連続であるかパルス状であるかは問わない。一例としては、Ｎｄ：ＹＡＧレーザーであり、波長は１０７０ｎｍ付近である。
【００５５】
粉末床溶融結合法について、図１を参照して説明する。この方式に使用する装置は、粉体升１１、造形ステージ部１２、リコーター部１３、スキャナ部１４、レーザー光源１５等を備えている。動作としては、粉体升１１と造形ステージ部１２が適宜上下しながらリコーター部１３で粉体を操作し、想定している造形物よりも広い領域に粉体を薄く敷き均す。さらに造形物の一断面形状を、レーザー光源１５から発生したレーザー光とスキャナ部１４により粉体層に直接描画を施す。描画された領域は焼結または溶融して凝固が生じ、この繰り返しで造形物の断面が積層され最終造形物が形成される。
【００５６】
クラッディング方式について、図２を用いて説明する。クラッディングノズル２１にある複数の粉体供給孔２２から粉体を噴出させ、それら粉体が焦点を結ぶ領域にレーザー光２３を照射して、所望の場所に造形物を逐次形成していく手法であり、曲面等への造形も可能な点が特徴となる。
【００５７】
上述したような本発明の製造プロセスにより、安定化した造形が可能で、かつ、造形精度が確保された三次元造形物を得ることができる。
【実施例】
【００５８】
［実施例１］
本実施例は、本発明の吸収体を含有することによる造形精度の向上に関する。造形精度に関する違いを明確にするために、厚み１．５ｍｍの粉体ベッドをレーザー光の照射により溶融して凝固させ、そのレーザー光の照射部と未照射部境界の状態観察を行った。サンプル１として、Ａｌ２Ｏ３粉、Ｇｄ２Ｏ３粉、Ｔｂ４Ｏ７粉の混合粉（組成比は、Ａｌ２Ｏ３：６４．４０ｖｏｌ％、Ｇｄ２Ｏ３：３２．７３ｖｏｌ％、Ｔｂ４Ｏ７：２．８７ｖｏｌ％）を１．５ｍｍ厚の粉体ベッドとして構成し、Ｎｄ：ＹＡＧレーザー（１０７０ｎｍ）焦点径１００μｍ、レーザーパワー３０Ｗで、レーザー光の照射速度１００ｍｍ/ｓｅｃ、２５０ｍｍ/ｓｅｃの２種類の速度で、１０ｍｍ長さのラインを５０μｍピッチで４０ライン照射した。
【００５９】
また、比較サンプル１としてＡｌ２Ｏ３粉のみを、比較サンプル２として（ＧｄＴｂ）ＡｌＯ３−Ａｌ２Ｏ３共晶体からなる単一の粉砕粉（共晶体を構成するための原料組成比は、Ａｌ２Ｏ３：６４．４０ｖｏｌ％、Ｇｄ２Ｏ３：３２．７３ｖｏｌ％、Ｔｂ４Ｏ７：２．８７ｖｏｌ％）を使用し、サンプル１と同様にしてレーザー光を照射した。
【００６０】
ここで採用した吸収体の一例Ｔｂ４Ｏ７は、Ｔｂ３＋のみならずＴｂ４＋も含んでいる状態にある。また、体積組成算出には、真密度としてＡｌ２Ｏ３：３．９６[ｇ/ｃｍ３]、Ｇｄ２Ｏ３：７．４０[ｇ/ｃｍ３]、Ｔｂ４Ｏ７：７．６０[ｇ/ｃｍ３]を用いた。この真密度が多少異なる値であったとしても、本発明の本質には影響しない。
【００６１】
比較サンプル１は吸収体を含まず、比較サンプル２はＴｂがＧｄＡｌＯ３のＧｄ３＋サイトに置換される形で存在しており、Ｔｂ４＋はほとんど存在せず吸収効果が消失している状態にある。これら吸収体効果のない二つの比較サンプルでは２５０ｍｍ/ｓｅｃのレーザー光の照射条件ではほぼ粉体状態のままであり、１００ｍｍ/ｓｅｃで溶解、その後に凝固した組織が明瞭に得られた。しかしながら、吸収効果がないため、加熱状態の面内不均一が大きく、凝固体としても２次元面の造形物が得られず、局所的に溶融して凝固した粒が転がっている状態となった。
【００６２】
一方で、サンプル１では２５０ｍｍ/ｓｅｃから十分な溶解を示し、２次元造形物が面状に形成されていることが確認できた。また、照射部の造形物はＴｂ４Ｏ７がＧｄＡｌＯ３のＧｄサイトにＴｂ３＋として取り込まれていることが紫外線励起の蛍光観察から確認され、比較サンプル２と同様の吸収効果が低い状態に達していた。吸収体の価数状態からサンプル１では、吸収率６０％以上の状態で粉体に混合され、レーザー光の照射後は蛍光観察から４価がほとんど存在しないことから３０％以下の吸収率となった。また、比較サンプル２では、蛍光観察から造形前の粉体状態から吸収率が３０％以下であり、レーザー光の照射後にも変化はなく、３０％以下であった。
【００６３】
図４は、レーザー光の照射領域４２と未照射領域４１の境界の顕微鏡写真から幅３．８３ｍｍで画像を切り出し、境界部の輪郭の振れ幅を算出した結果を示す。比較サンプル１は３９１μｍ幅、比較サンプル２は２７３μｍ幅、サンプル１は８５μｍ幅であった。また、サンプル１の造形後の領域と比較サンプル２の粉体は吸収体の効果の点で同等の状態であるから、サンプル１では、吸収体が機能している粉体領域に対して２５０ｍｍ/ｓｅｃで造形でき、造形後の領域は２５０ｍｍ/ｓｅｃではほとんど作用しないことが明らかになった。
【００６４】
以上の結果から、本発明のサンプルは、比較サンプルに対して造形精度に優れ、プロセス完了した領域を再度乱すことなく、造形物を得ることができることが分かった。また、吸収体の一例である金属酸化物のＴｂ４Ｏ７は価数に４＋を含むが、造形後の領域では３＋への価数減少によって吸収特性が変化していた。レーザー光の照射条件は、周囲環境、材料構成、粉体層の厚み等々により変化させるものであるため、本実施例に記述の値のみに制限されることはない。
【００６５】
［実施例２］
本実施例は、吸収体の一候補であるＴｂ４Ｏ７の添加効果に関する。Ｔｂ４Ｏ７は１０７０ｎｍ近傍で吸収率として６０％以上の値を有し、Ｔｂ２Ｏ３等のＴｂ３＋状態のみとなると３０％以下の吸収率となる。実施例１では、サンプル１として、Ａｌ２Ｏ３粉、Ｇｄ２Ｏ３粉、Ｔｂ４Ｏ７粉の混合粉（組成比は、Ａｌ２Ｏ３：６４．４０ｖｏｌ％、Ｇｄ２Ｏ３：３２．７３ｖｏｌ％、Ｔｂ４Ｏ７：２．８７ｖｏｌ％）を用いたが、これに追加してサンプル２、３、４、５、および比較サンプル３を下記表１のように調合した。このとき、Ｔｂ４Ｏ７粉体の粒径は約２μｍのものを用いた。
【００６６】
これらの粉体をＡｌ２Ｏ３基材上に厚み約２０μｍに敷き均してから、Ｎｄ：ＹＡＧレーザーで照射を行った。条件は、焦点サイズ２０μｍ、１０Ｗ、５０ｍｍ/ｓｅｃ、４．５ｍｍ長さのラインを５０μｍピッチで１２本であった。
【００６７】
【表１】
2019019051.tif 000002
【００６８】
各サンプルに対して、レーザー光の照射領域と未照射領域の境界部の幅を幅２mmの範囲で観察した。結果を表１に示す。表中には各組成物の配合量（ｖｏｌ％）と境界部の幅（μｍ）と、Ｔｂ４Ｏ７添加の効果を、優◎、良○、不可×として表す。なお、境界部の幅（揺れ幅）は造形物側面の表面粗さと実質等価な指標であり、幅が大きくなるほど製造された造形物の表面が荒れていることになる。金属粉末を用いて製造された造形物の標準的な表面粗さは十数μｍ程度と言われている。そのため、それと同等の場合を◎と評価している。他の実施例においても同様の基準で評価する。
【００６９】
吸収体を含まない比較サンプル３では境界部に溶解物の粒状のものが多数発生しており、境界部の幅が一番広かった。一方で、吸収体を添加（サンプル１〜５）することにより境界部の幅が狭くなることが判明した。即ち、本発明の吸収体を含むことにより効果が得られていることが分かる。特に、サンプル１〜３ではより幅が狭くなっていることが確認された。したがって、本発明の吸収体の一例であるＴｂ４Ｏ７を添加すると、表１に示した判定結果が得られ、無添加の場合に対して幅広い組成範囲で造形精度が向上するという効果が得られることが判明した。
【００７０】
［実施例３］
本実施例は、吸収体の一候補であるＰｒ６Ｏ１１（酸化プラセオジム）の添加効果に関する。Ｐｒ６Ｏ１１、またそれに近い価数状態のときには１０７０ｎｍ近傍で吸収率として８０％以上の値を有し、Ｐｒ２Ｏ３等のＰｒ３＋状態が多いときには５０％以下の吸収率となる。サンプル６として、Ａｌ２Ｏ３粉、Ｇｄ２Ｏ３粉、Ｐｒ６Ｏ１１粉の混合粉（組成比は、Ａｌ２Ｏ３：６３．８５ｖｏｌ％、Ｇｄ２Ｏ３：３３．２９ｖｏｌ％、Ｐｒ６Ｏ１１：２．８６ｖｏｌ％）を用いた。このとき、Ｐｒ６Ｏ１１粉体の粒径は約２μｍのものを用いた。体積組成算出には、真密度としてＡｌ２Ｏ３：３．９６[ｇ/ｃｍ３]、Ｇｄ２Ｏ３：７．４０[ｇ/ｃｍ３]、Ｐｒ６Ｏ１１：７．２０[ｇ/ｃｍ３]を用いた。この真密度が多少異なる値であったとしても、本発明の本質には影響しない。
【００７１】
実施例２同様に、これらの粉体をＡｌ２Ｏ３基材上に厚み約２０μｍに敷き均してから、Ｎｄ：ＹＡＧレーザーで照射を行った。条件は、焦点サイズ２０μｍ、１０Ｗ、５０ｍｍ/ｓｅｃ、４．５ｍｍ長さのラインを５０μｍピッチで１２本であった。
【００７２】
【表２】
2019019051.tif 000003
【００７３】
レーザー光の照射領域と未照射領域の境界部の幅を幅２ｍｍの範囲で観察した。結果を表２に示す。表２に示すように、各組成物の配合量（ｖｏｌ％）は上記のとおりであり、境界部の幅は４２．７μｍ、Ｐｒ６Ｏ１１添加の効果は、良○であった。
【００７４】
実施例２の比較サンプル３に比べ、境界部の幅が狭いことが示され、本発明の吸収体の一例であるＰｒ６Ｏ１１を添加すると、表２に示した判定結果が得られ、無添加の場合に対して造形精度が向上するという効果が得られることが判明した。
【００７５】
［実施例４］
本実施例は、吸収体以外の組成物に対する吸収体の効果に関する。検討した組成物を表３に示す。体積組成算出には、真密度としてＡｌ２Ｏ３：３．９６[ｇ/ｃｍ３]、ＺｒＯ２：５．６８、Ｙ２Ｏ３：５．０１[ｇ/ｃｍ３]、Ｔｂ４Ｏ７：７．６０[ｇ/ｃｍ３]を用いた。 この真密度が多少異なる値であったとしても、本発明の本質には影響しない。
これらの組成物を含む粉体をＡｌ２Ｏ３基材上に厚み約２０μｍに敷き均してから、レーザー光の照射を行った。条件は、焦点サイズ１００μｍ、３０Ｗ、長さ４．５ｍｍのラインを５０μｍピッチで２本を５０、１００、２００、５００ｍｍ/ｓｅｃのスキャン速度で描画し、溶融状態の比較を行った。
【００７６】
【表３】
2019019051.tif 000004
【００７７】
比較サンプル４の純粋なＡｌ２Ｏ３は１００ｍｍ／ｓｅｃまでライン状に溶融して凝固出来る状態であったが、吸収体を添加したサンプル７では、５００ｍｍ／ｓｅｃまで可能であった。比較サンプル５の純粋なＺｒＯ２は１００ｍｍ／ｓｅｃまでライン状に溶融して凝固出来る状態であったが、吸収体を添加したサンプル８では、５００ｍｍ／ｓｅｃまで可能であった。また、Ａｌ２Ｏ３−ＺｒＯ２系の共晶組成近傍の比較サンプル６は、２００ｍｍ／ｓｅｃまでライン状に溶融して凝固できる状態であったが、吸収体を添加したサンプル９では、５００ｍｍ／ｓｅｃまで可能であった。さらに、Ａｌ２Ｏ３−Ｙ２Ｏ３系の共晶組成近傍の比較サンプル７は、２００ｍｍ／ｓｅｃまでライン状に溶融して凝固出来る状態であったが、吸収体を添加したサンプル１０では、５００ｍｍ／ｓｅｃまで可能であった。
【００７８】
以上の結果から、様々な系に対して、吸収体の一例であるＴｂ４Ｏ７を添加した結果、より高速スキャンで溶融して凝固させることができることが確認できた。よって、この吸収体は材料系を選ばず、造形物の造形精度の改善に寄与するものである。
【００７９】
［実施例５］
本実施例は、吸収体を含有させた場合の３Ｄ造形性に関する。本実施例で用いる粉体を構成する組成物の各粒径を、表４、５に示す。また、これら組成物の粒子は、吸収体として機能させるＴｂ４Ｏ７、Ｐｒ６Ｏ１１以外は球形のものを用いた。
【００８０】
【表４】
2019019051.tif 000005
【００８１】
【表５】
2019019051.tif 000006
【００８２】
実施した材料系について、表６、７に体積組成を示す。
【表６】
2019019051.tif 000007
【００８３】
【表７】
2019019051.tif 000008
【００８４】
体積組成算出には、真密度としてＡｌ２Ｏ３：３．９６[ｇ/ｃｍ３]、ＺｒＯ２・Ｙ２Ｏ３：６．０５[ｇ/ｃｍ３]、Ｇｄ２Ｏ３：７．４０[ｇ/ｃｍ３]、Ｙ２Ｏ３：５．０１[ｇ/ｃｍ３]、ＳｉＯ２：２．２０[ｇ/ｃｍ３]、Ｔｂ４Ｏ７：７．６０[ｇ/ｃｍ３]、Ｐｒ６Ｏ１１：７．２０[ｇ/ｃｍ３]、Ａｌ２Ｏ３・ＺｒＯ２（８５：１５ｗｔ％）：４．１３[ｇ/ｃｍ３]、Ａｌ２Ｏ３・ＺｒＯ２（７０：３０ｗｔ％）：４．４６[ｇ/ｃｍ３]、２ＭｇＯ・２Ａｌ２Ｏ３・５ＳｉＯ２：２．６０[ｇ/ｃｍ３]を用いた。この真密度が多少異なる値であったとしても、本発明の本質には影響しない。
【００８５】
本実施例の検討には、造形装置として３Ｄ  ｓｙｓｔｅｍｓ社のＰｒｏＸ（商品名）シリーズ  ＤＭＰ１００を用いた。吸収体を含まない比較サンプル８、吸収体を含む複数の組成物から構成されるサンプル１１から２４までを表８に示す造形条件にて６ｘ６ｘ６ｍｍの造形物を作製した。その造形性について、次のような判定を行った。形状を為していない：不良×、表面や側面に荒れが生じる：やや不良〇、指定寸法通りの造形物が得られる：良好◎。また、すべてにおいて、粉体層の厚みを２０μｍとし、基材はアルミナ板を使用した。粉体層の厚みは、図１の造形ステージ部１２を下降させる値のことであり、レーザー光の照射により粉体層は溶融して厚み方向に縮むため、見かけ上の粉体層の厚みは積層を繰り返すうちに次第に厚みを増し、６７〜１３３μｍの範囲に収束する。したがって、表４、５に記載の組成物の平均粒径が、造形時の粉体層２０μｍよりも大きいが、使用上問題とならない。造形可能であった造形物は、ＫＬＡ  Ｔｅｎｃｏｒ社製のＡｌｐｈａ−ｓｔｅｐ（商品名）を用いて、表面粗さＲａを計測し、造形精度の確認を行った。造形物の表面よりも側面の方で、相対的に荒れが大きいため、側面で評価を行った。また、算出時のスキャン幅は、１ｍｍである。
【００８６】
【表８】
2019019051.tif 000009
【００８７】
表８に示すように、本発明の吸収体を含有しない比較サンプル８では、実施例１の比較サンプル１のように、一部溶解するものの、積層造形の結果としては造形物としての形状を維持できなかった。
その他のサンプル１１〜２４は、積層造形物として緻密に形成できており、側面の表面粗さの計測が可能であった。本発明の吸収体により、表面粗さが改善し、特に十数μｍ程度までに抑制された造形物が得られ、精度よく造形できることを示した。
【００８８】
［実施例６］
本実施例は、吸収体以外の組成物が個別粒子である場合と、同一粒子である場合に関する。実施例５のサンプル１３とＡｌ２Ｏ３とＧｄ２Ｏ３が共晶粉（Ａｌ２Ｏ３とＧｄＡｌＯ３の混合状態）で、Ｔｂ４Ｏ７が混合されたサンプルとの比較、さらに、サンプル１５とＡｌ２Ｏ３とＹ２Ｏ３が共晶粉（Ａｌ２Ｏ３とＹ３Ａｌ５Ｏ１２の混合状態）で、Ｔｂ４Ｏ７が混合されたサンプルとの比較を行った。
【００８９】
実施例５と同様に、造形装置として３Ｄ  ｓｙｓｔｅｍｓ社のＰｒｏＸ（商品名）  ＤＭＰ１００を用いた。表１１の造形条件において６ｘ６ｘ６ｍｍの造形物を作製した。その造形性について、次のような判定を行った。形状を為していない：不良×、表面や側面に荒れが生じる：やや不良〇、指定寸法の通りの造形物が得られる：良好◎。また、すべてにおいて、粉体層の厚みを２０μｍとし、基材はアルミナ板を使用した。
【００９０】
【表９】
2019019051.tif 000010
【００９１】
【表１０】
2019019051.tif 000011
【００９２】
【表１１】
2019019051.tif 000012
【００９３】
表１１に示すように、サンプル２５、２６のいずれも、良好な造形性の◎であり、面粗さも十数μｍ程度であった。このように、サンプル１３に対してサンプル２５、サンプル１５に対してサンプル２６というように、組成物が個々の粒子を構成した粉体を用いた場合と、本実施例のように吸収体以外の組成物が同一粒子内に包含される粉体を用いた場合で、造形性では双方良好であることが確認できた。よって、本発明の吸収体の効果は、吸収体以外の粉体の構成によらないことが示された。
【００９４】
［実施例７］
本実施例は、本発明の吸収体を用いた場合のレーザー光の照射条件の変化に対する許容度の一例に関する。実施例５のサンプル１３の粉体構成である、Ａｌ２Ｏ３粉、Ｇｄ２Ｏ３粉、Ｔｂ４Ｏ７粉の混合粉（組成比は、Ａｌ２Ｏ３：６４．４０ｖｏｌ％、Ｇｄ２Ｏ３：３２．７３ｖｏｌ％、Ｔｂ４Ｏ７：２．８７ｖｏｌ％）を用い、造形装置として３Ｄ  ｓｙｓｔｅｍｓ社のＰｒｏＸ(商品名)   ＤＭＰ２００を用いた。
【００９５】
レーザー光の照射速度５００ｍｍ／ｓで、レーザー光の照射ラインピッチ１３０μｍで固定し、レーザーパワーを変化させて、造形時のエネルギー密度を増減させた。粉体層の厚みは２５μｍとし、基材はアルミナ板を使用した。表１２に示すレーザーパワーにおいて６ｘ６ｘ６ｍｍの造形物を作製し、その造形性について、次のような判定を行った。形状を為していない：不良×、表面や側面に荒れが生じる：やや不良〇、指定寸法の通りの造形物が得られる：良好◎。
【００９６】
【表１２】
2019019051.tif 000013
【００９７】
レーザーパワーが、６５Wの時は溶融がほとんど生じず造形物の形が崩れており、不良で×であった。７５Ｗと８４Ｗの時は溶解に必要なエネルギーが不足気味であり、造形物の表面が粉っぽくなり、やや不良の〇であった。９５Ｗから１４０Ｗの範囲では造形物の表面は平坦で、良好の◎であった。さらに、１４６Ｗから１５４Ｗの範囲では、エネルギー投入量が大きく表面がうねり、平坦ではなくなる傾向が表れたため、やや不良の〇であった。１６０Ｗでは、エネルギー投入量が大き過ぎて造形物の形が崩れており、不良で×であった。
【００９８】
以上から、少なくとも７５Ｗ〜１５４Ｗの範囲では、約２．０倍のエネルギー密度の増加まで許容して、安定に造形できることが確認できた。これは、本発明の粉体が粉体時のみ吸収能を有し、造形物に取り込まれた後には低吸収率でレーザー光の照射の影響を受け難いためレーザー光のパワーが変動しても造形に影響を与えにくいことを反映している。
【００９９】
[実施例８]
本実施例はＳｉＯ２粒子を添加した例である。本実施例のセラミックス造形用粉体を、以下の手順で製造した。主成分としてＡｌ２Ｏ３粉（純度９９．９９％以上、粒径２０μｍ）とＧｄ２Ｏ３粉（純度９９．９９％以上、粒径２０μｍ）を質量比で１：１となるように混合したものを使用した。吸収体としては、Ｔｂ４Ｏ７粉（純度９９．９％以上、粒径４μｍ）を使用した。ＳｉＯ２粒子は、純度９９．９％以上、粒径４μｍのものを使用した。
主成分を成す粒子と吸収体を成す粒子とＳｉＯ２粒子が質量比で９６．４：３．５：０．１４となるように各粉末を秤量した。秤量粉末を乾式ボールミルで３０分間混合して混合粉末（セラミックス造形用粉体）を得た(サンプル２７)。
【０１００】
上記セラミックス造形用粉体を希硫酸で加温溶解し、ＩＣＰ発光分光分析法で組成分析を実施した。Ａｌ２Ｏ３、Ｇｄ２Ｏ３、Ｔｂ４Ｏ７およびＳｉＯ２の質量比は、４８．２：４８．２：３．５：０．１４で、仕込み組成比と同じであった。それ以外の成分の含有量はセラミックス造形用粉体に対して、０．２質量％未満であった。分析により得られた組成比から、サンプル２７のセラミックス造形用粉体に含まれる吸収体以外の組成物（セラミックス構造体を成す主成分）からなる粒子の質量に対するＳｉＯ２粒子の質量α［％］、即ち、α＝ＳｉＯ２／（Ａｌ２Ｏ３＋Ｇｄ２Ｏ３＋ＺｒＯ２）を算出したところ、α＝０．１４６［％］となった。吸収体を成す組成物からなる粒子の質量に対するＳｉＯ２粒子の質量β［％］、即ち、β＝ＳｉＯ２／（Ｔｂ４Ｏ７＋Ｐｒ６Ｏ１１）を算出したところ、β＝４．０３［％］となった。主成分を成す粒子と吸収体を成す粒子の質量γ［％］、即ち、γ＝（Ｔｂ４Ｏ７＋Ｐｒ６Ｏ１１）／（Ａｌ２Ｏ３＋Ｇｄ２Ｏ３＋ＺｒＯ２）を算出したところ、γ＝３．６１［％］となった。セラミックス造形用粉体の一部をＳＥＭ−ＥＤＸ（走査電子顕微鏡―エネルギー分散型Ｘ線分光法）により分析したところ、数μｍの粒径のＳｉＯ２粒子が粉体内に分散している様子を確認できた。
【０１０１】
[実施例９〜２５]
原料種と配合比を表１３に従って変化させたこと以外は、実施例８と同様にして実施例９〜２５としてサンプル２８〜４４のセラミックス造形用粉体を製造した。酸化ジルコニウムとしては、ＺｒＯ２粉（純度９９．９％以上、粒径１５μｍ）を使用した。酸化プラセオジムとしては、Ｐｒ６Ｏ１１粉（純度９９．９％以上、粒径４μｍ）を用いた。実施例８と同様にしてサンプル２８〜４４のセラミックス造形用粉体の組成を分析したところ、Ａｌ２Ｏ３、Ｇｄ２Ｏ３、ＺｒＯ２、Ｔｂ４Ｏ７、Ｐｒ６Ｏ１１およびＳｉＯ２の質量比は、仕込み組成比と同じであった。それ以外の成分の含有量はセラミックス造形用粉体に対して、０．５質量％未満であった。分析により得られた組成比から、実施例８と同様にしてα、βおよびγを算出し、結果を表１４にまとめた。作製したセラミックス造形用粉体の一部をＳＥＭ−ＥＤＸにより分析したところ、数μｍの粒径のＳｉＯ２粒子が粉体内に分散している様子を確認できた。
【０１０２】
[比較例]
表１３に示した配合比に従って、実施例８と同様にして比較用のセラミックス造形用粉体を製造した。ただし、本比較例においては、ＳｉＯ２粒子を使用せず、Ａｌ２Ｏ３とＧｄ２Ｏ３、および吸収体をなす粒子であるＴｂ４Ｏ７のみで比較用のセラミックス造形用粉体を構成した。実施例８と同様にして比較例のセラミックス造形用粉体の組成を分析したところ、Ａｌ２Ｏ３、Ｇｄ２Ｏ３、Ｔｂ４Ｏ７の質量比は、仕込み組成比と同じであった。ＳｉＯ２は比較用のセラミックス造形用粉体に対して５０ｐｐｍ未満であった。それ以外の成分の含有量はセラミックス造形用粉体に対して、０．２質量％未満であった。
【０１０３】
【表１３】
2019019051.tif 000014
【０１０４】
【表１４】
2019019051.tif 000015
【０１０５】
実施例８〜２５および比較例のセラミックス造形用粉体を用いてセラミックス造形物を形成した。
造形物の形成には、５０ＷのＮｄ：ＹＡＧレーザー（ビーム径６５μｍ）が搭載されている３Ｄ  ＳＹＳＴＥＭＳ社のＰｒｏＸ（商品名）シリーズ  ＤＭＰ１００を用いた。図５に要部の概略を示すように、最初に、アルミナ製の基台１３０上のレーザー照射部にセラミックス造形用粉体を敷き均し、２０μｍ厚の一層目の粉体層１０２を形成した。次いで、レーザー源１８１から３０Ｗのレーザー光１８０を粉体層に照射し、５ｍｍ×４２ｍｍの長方形の領域にある粉体を溶融および凝固させた。描画速度は１００ｍｍ／ｓから１４０ｍｍ／ｓ、描画ピッチは１００μｍとした。また、図５（ａ）に示すように、描画ラインは長方形の辺に対して斜め４５度となるようにした。次に、前記溶融および凝固部を覆うように２０μｍ厚の粉体層を新たに敷き均した。図５（ｂ）に示すように、一層目の描画ラインと直交するような形で前記長方形の領域の真上にある粉体層にレーザー光を照射し、５ｍｍ×４２ｍｍの領域を溶融および凝固させた。このような積層造形工程を繰り返して、３点曲げ強度試験に用いるための底面が５ｍｍ×４２ｍｍで高さが６ｍｍの角柱状の造形物を形成した。同様の工程を経て、吸水性試験用に底面が２２ｍｍ角の正方形で高さが１２ｍｍの角柱状の造形物も形成した。光学顕微鏡でサンプルサンプル２７〜４４および比較サンプル９の造形物の表面を観察したところ、造形物表面の凹凸は、サンプル２７〜３９およびサンプル４２〜４４の造形物で３０μｍ以下、サンプル４０、サンプル４１および比較サンプル９の造形物で４０μｍ以下であった。前記造形物をアルミナ製の基台から切り離し、研磨によって、３点曲げ強度試験用にＷ４０ｍｍ×Ｄ４ｍｍ×Ｈ３ｍｍのセラミックス造形物（図６（ａ））を、吸水率試験用にＷ２０ｍｍ×Ｄ２０ｍｍ×Ｈ１０ｍｍのセラミックス造形物（図６（ｂ））を得た。３点曲げ試験には、インストロン社製の圧縮試験機を用いた。各実施例および比較例１のセラミックス造形物の３点曲げ強度を表１５に示す。
【０１０６】
吸水率は、表面乾燥飽水状態のセラミックス造形物に含まれている全水量の、絶対乾燥状態のセラミックス造形物質量に対する百分率で表す。絶対乾燥状態のセラミックス造形物の質量をｗ１、表面乾燥飽水状態のセラミックス造形物の質量をｗ２とすると、吸水率ｗ［％］は、ｗ＝（ｗ２−ｗ１）/ｗ１×１００により算出できる。
【０１０７】
まず、８０℃で４時間乾燥させた絶対乾燥状態のセラミックス造形物の質量ｗ１［ｇ］を測定した。次に、セラミックス造形物を煮沸槽の水面下に沈め、３０分煮沸したあと、水を加えて室温まで冷却して飽水試料を得た。前記放水試料を水中から取り出し、湿ったガーゼで手早く表面をぬぐって水滴を除去した表面乾燥飽水状態のセラミックス造形物の質量ｗ２［ｇ］を測定した。ｗ＝（ｗ２−ｗ１）/ｗ１×１００により吸水率ｗ［％］を算出し、表１５にまとめた。
【０１０８】
【表１５】
2019019051.tif 000016
【０１０９】
実施例８〜２５のセラミックス造形用粉体により作製したセラミックス造形物は、３点曲げ強度が２０ＭＰａ以上の高い３点曲げ強度を有し、吸水率も１．０％以下と小さかった。特に、α≦１．０、０．０４≦β≦５、γ≦２０を満たすサンプル２７、２８、３０〜３６、３８、３９、４２〜４４のセラミックス造形物は、２５MPａ以上の高い３点曲げ強度を有していた。
【産業上の利用可能性】
【０１１０】
本発明のセラミック造形用粉体は、粉末床溶融結合法や、クラッディング方式において、吸収体の添加により造形精度の高いセラミック造形物を得ることができ、複雑形状を必要とするセラミックス部品分野において利用可能である。
【符号の説明】
【０１１１】
１１  粉体升
１２  造形ステージ部
１３  リコーター部
１４  スキャナ部
１５、１８１  レーザー源
２１  クラッディングノズル
２２  粉体供給孔
２３、１８０  レーザー光
４１  未照射領域
４２  レーザー光の照射領域
１０２  粉体層
１３０  基台
【図１】
2019019051.tif 000017
【図２】
2019019051.tif 000018
【図３】
2019019051.tif 000019
【図４】
2019019051.tif 000020
【図５】
2019019051.tif 000021
【図６】
2019019051.tif 000022